(57)【要約】【課題】耐疲労性に優れるとともに、従来構造よりも安価に供給することができるスチールコードを、大型タイヤのカーカス補強材に用いた耐久性能を向上した、特に大型車両用に好適な空気入りラジアルタイヤを提供する。【解決手段】直径が０．１５ｍｍ〜０．２３ｍｍであるフィラメントからなる１＋６＋１２構造のスチールコード１をカーカス補強材に用いた空気入りラジアルタイヤＴであって、前記スチールコード１は、前記コアフィラメント２の直径ｄ（ｍｍ）に対して曲げ応力σ（ｋｇｆ／ｍｍ２）が次式、σ＝ｄ・４１３の値となるように曲げたとき、該スチールコード１の断面内において前記コアフィラメント２の移動量Ｄが下式（１）の範囲にある。  Ｄ＝（０．０７１４・ｄ＋０．００５７）／０．０１・σ〜（０．０７１４・ｄ−０．００３６）／０．０１・σ  ……（１）【選択図】図２
2008290657.tif 000002
【特許請求の範囲】
【請求項１】
直径が０．１５ｍｍ〜０．２３ｍｍであるフィラメントからなり、１本のコアフィラメントの周囲にｍ本のフィラメントが巻き付けられたインナーシースと、該インナーシースの周囲にｎ本のフィラメントが前記インナーシースと同一方向に巻き付けられたアウターシースとからなる１＋ｍ＋ｎ構造のスチールコードをカーカス補強材に用いた空気入りラジアルタイヤであって、
前記スチールコードは、前記コアフィラメントの直径ｄ（ｍｍ）に対して曲げ応力σ（ｋｇｆ／ｍｍ２）が次式、σ＝ｄ・４１３の値となるように曲げたとき、該スチールコードの断面内において前記コアフィラメントの移動量Ｄが下式（１）の範囲にある
ことを特徴とする空気入りラジアルタイヤ。
Ｄ＝（０．０７１４・ｄ＋０．００５７）／０．０１・σ〜（０．０７１４・ｄ−０．００３６）／０．０１・σ  ……（１）
【請求項２】
前記スチールコードの前記インナーシースフィラメントの本数ｍが５又は６本、前記アウターシースフィラメントの本数ｎが１０〜１２本である
ことを特徴とする請求項１記載の空気入りラジアルタイヤ。
【請求項３】
前記スチールコードの前記コアフィラメントの直径ｄと、インナーシース及びアウターシースのフィラメントの直径ｄｓとが、ｄ≧ｄｓの関係にある
ことを特徴とする請求項２記載の空気入りラジアルタイヤ。
【発明の詳細な説明】
【技術分野】
【０００１】
本発明は、空気入りラジアルタイヤに関し、さらに詳しくはカーカス補強材として耐疲労性に優れるとともに、従来構造よりも安価に供給することができるスチールコードを用いた空気入りラジアルタイヤに関するものである。
【背景技術】
【０００２】
従来より、トラック・バス用など大型車両用の空気入りタイヤのカーカスには、タイヤ強度や剛性を確保し、重荷重、高速走行等の使用に耐える耐久性能と、耐摩耗性や操縦安定性、転がり抵抗（燃費性）等を得るために、補強材としてスチールコードが使用されている。
【０００３】
例えば、カーカス用コードとしては、図６に示される３＋９＋１５×０．１７５ｍｍ＋１又は３＋９＋１５×０．２２ｍｍ＋１等のラッピングワイヤＷを持った３層構造コード５０、３＋９又は３＋８×０．２２ｍｍ＋１等の２層構造のスチールコードが従来より一般的に使用されてきた。
【０００４】
上記のスチールコードは、コード強度と、剛性あるいは可撓性とを併せ持ちタイヤ強度を確保して耐摩耗性や操縦安定性、転がり抵抗等のタイヤ性能を確保しているが、タイヤ走行中にコードにかかる引張や圧縮歪みにより、フィラメント同士及びラッピングワイヤと外層シースフィラメントとの摩擦によるフレッチング摩耗によってフィラメント断面積が減少して除々にコード強力の低下を進行させる問題や、コード軸方向に連続する空隙を形成してコード内部へのゴム侵入性が劣ることからトレッド部の外傷、溝底クラックから侵入する水分により腐食し、接着力の低下や錆によるコード消失などに基づくセパレーション故障に至るという問題があった。また、スチールコードの撚線工程が複雑でありコードコストが高いという欠点を持っている。
【０００５】
そこで、耐フレッチング性やゴム侵入性、コストの問題を解消しようとした、１本のコアフィラメントの周囲に２層のシースを配置し、このシース層を同一方向、同一ピッチで撚り合わせてフィラメント相互間のラインコンタクト化を図るコンパクト撚りの１＋１８構造（図５参照）のスチールコード３０や、シースフィラメントの細径化やその本数を間引いてゴムの浸透性を改善し、さらにラッピングワイヤを除去した１＋６＋（１０〜１１）構造のスチールコード（特許文献１〜３）が開示され、フレッチング摩耗の低減と撚線工数を減じた低コストのスチールコードが提案されている。
【０００６】
上記文献１〜３に開示のスチールコードは、フィラメントのラインコンタクト化やゴム侵入化によりフレッチング摩耗が低減し耐疲労性の向上とコードコストの点で有利となるが、反面で構成フィラメントがコード内部に充填配置されるためコード断面輪郭が非円形の多角形状になるという特徴を持ち、やはりゴムの侵入性は不十分であるため前記耐腐食疲労性に劣り、コードにかかる衝撃やせん断歪みによりコードがばらけたり、一部のフィラメントが先行破断することがあり、また異径フィラメントを組み合わせるものはコストメリットが減少し、上記問題を十分に解消するには至っていない。
【０００７】
特に、カーカスに使用された場合、例えばパンクなどによる低内圧走行では、スチールコードに外部から大きな曲げ入力が繰り返し入力され、１本のフィラメントからなるストレートなコアに応力歪みが集中しやすくなる結果、コアフィラメントが先行破断しコード破断に至るという問題が見られている。
【特許文献１】実公平３−２９３５５号公報
【特許文献２】特開２００４−９８７９号公報
【特許文献３】特開平８−２３２１７９号公報
【発明の開示】
【発明が解決しようとする課題】
【０００８】
本発明は、上記問題点に鑑み、耐疲労性に優れるとともに、従来構造よりも安価に供給することができるスチールコードを、大型タイヤのカーカス補強材に用いた耐久性能を向上した、特に大型車両用に好適な空気入りラジアルタイヤを提供するものである。
【課題を解決するための手段】
【０００９】
本発明者は、スチールコードの耐疲労性に関して、コードに曲げ入力が入った際のフィラメントの動きと耐疲労性との関係について鋭意研究した結果、曲げ入力時のコアフィラメントの移動量を適正化することで、過酷条件下においてもフィラメント切れを抑制できることを見出したものである。
【００１０】
すなわち、本発明は、直径が０．１５ｍｍ〜０．２３ｍｍであるフィラメントからなり、１本のコアフィラメントの周囲にｍ本のフィラメントが巻き付けられたインナーシースと、該インナーシースの周囲にｎ本のフィラメントが前記インナーシースと同一方向に巻き付けられたアウターシースとからなる１＋ｍ＋ｎ構造のスチールコードをカーカス補強材に用いた空気入りラジアルタイヤであって、前記スチールコードは、前記コアフィラメントの直径ｄ（ｍｍ）に対して曲げ応力σ（ｋｇｆ／ｍｍ２）が次式、σ＝ｄ・４１３の値となるように曲げたとき、該スチールコードの断面内において前記コアフィラメントの移動量Ｄが下式（１）の範囲にあることを特徴とする空気入りラジアルタイヤ。 
Ｄ＝（０．０７１４・ｄ＋０．００５７）／０．０１・σ〜（０．０７１４・ｄ−０．００３６）／０．０１・σ  ……（１）
【００１１】
前記スチールコードは、前記インナーシースフィラメントの本数ｍが５又は６本、前記アウターシースフィラメントの本数ｎが１０〜１２本であることが好ましい。
【００１２】
また、前記スチールコードは、前記コアフィラメントの直径ｄと、インナーシース及びアウターシースのフィラメントの直径ｄｓとが、ｄ≧ｄｓの関係とすることができる。
【発明の効果】
【００１３】
本発明によれば、カーカス補強材のスチールコードに曲げ入力が入力された際に、１本のフィラメントからなるコアが曲げ入力に対してコード断面内で所定量に動きを示すことで歪みを回避し耐疲労性を向上することができるので、空気入りラジアルタイヤのカーカスに用いた場合の低圧走行など過酷条件下での異常な曲げ入力時のコアフィラメントの破断現象を防止してタイヤ耐久性を向上することができる。また、コアを１本のフィラメントで構成すること、ラッピングワイヤを省略できることでコストメリットも得られる。
【発明を実施するための最良の形態】
【００１４】
以下に、本発明の実施形態にかかるスチールコード及び空気入りラジアルタイヤについて図面を参照し説明する。
【００１５】
図１は、本発明の１実施形態であるトラック・バス用の大型車両用空気入りラジアルタイヤの１例を示すタイヤＴの半断面図であり、符号２３はトレッド部、２５はサイドウォール部、２４はビード部である。
【００１６】
タイヤＴは、トレッド部２３と、該トレッド部２３の両端部で連なる一対のサイドウォール部２５と該サイドウォール部２５に続くビード部２４とを備え、ラジアル配列されたスチールコードの端部を左右一対のビードコア２６で折り返して係止した１層のカーカス２２と、スチールコードをタイヤ周方向に対して傾斜し配列した４層のベルト層からなるベルト２１をカーカス２２のタイヤ径方向外側のトレッド部２３に有している。
【００１７】
タイヤＴのカーカス２２を構成するスチールコード１は、図２のコード断面図に示すように、１本のコアフィラメント２の周囲にｍ本のフィラメント３が巻き付けられたインナーシース４と、該インナーシース４の周囲にｎ本のフィラメント５が前記インナーシース４と同一方向に巻き付けられたアウターシース６とからなる１＋ｍ＋ｎ構造のスチールコードであり、図２に示すものはｍ＝６本、ｎ＝１２本からなる１＋６＋１２構造のスチールコードが示されている。
【００１８】
撚り構造を１＋ｍ＋ｎ構造に限定したのは、コード強力と耐疲労性とが要求されるラジアルタイヤ、例えばトラックやバス用の重荷重用タイヤのカーカス材としてコード強度、剛性、可撓性などの特性を併せ持つからである。
【００１９】
スチールコードを構成するフィラメントの直径を０．１５ｍｍ〜０．２３ｍｍの範囲に限定したのは、０．１５ｍｍ未満ではフィラメントの疲労強度は向上するものの、フィラメントの伸線やコードの撚線に工数がかかり製造コストの上昇し、更に製造エネルギーが増大して資源の浪費となるという問題があり、一方、０．２３ｍｍを超えると耐疲労性が低下し、重荷重用タイヤのカーカス材としては好ましくないためである。
【００２０】
コアを構成するフィラメントの本数を１本に限定したのは、２本にするとスチールコードの断面形状が扁平状になり、コードを曲げたときの曲げ入力が偏り易くなって耐疲労性に問題があり、また、３本以上にするとコアの中心部に空隙が発生し、タイヤに外傷などを受け水分がタイヤ内に浸入した際、この空隙を介して水分がコード内を伝播してフィラメントの腐食から接着破壊などをもたらすからである。
【００２１】
インナーシース４とアウターシース６の撚り方向を同一方向としたのは、インナーシースフィラメント３とアウターシースフィラメント５とを線接触化させることで、シース４、６間のフレッチング摩耗を低減しコード強力を保持させるためである。
【００２２】
また、前記スチールコード１は、インナーシース４のフィラメント本数ｍが５又は６本、アウターシース６のフィラメント本数ｎが１０〜１２本であることが好ましい。これにより、インナーシースフィラメント３、３間に隙間Ｓ１を形成し、かつアウターシースフィラメント５、５間に隙間Ｓ２を形成し、コード１内部までゴムを侵入させることで耐腐食性を向上することができる。
【００２３】
この発明においては、スチールコード１を構成するフィラメント２、３、５の直径は全て同一径でも、またシース間で異なっていてもよいが、好ましくはコアフィラメント２の直径ｄとシースフィラメント３、５の直径ｄｓとがｄ≧ｄｓの関係を満足することが好ましく、さらに好ましくは、フィラメント径の比ｄ／ｄｓにおいて１．０２〜１．１５程度が好ましく、１．０２未満ではｄ≧ｄｓとするメリットが得られず、１．１５を超えるとコアフィラメント２とシースフィラメント３、５との疲労特性の差が大きくなる結果コード１自体の耐疲労性に悪影響するようになる。また、コアフィラメント２の直径ｄとインナーシースフィラメント３の直径ｄｉｓとアウターシースフィラメント５の直径ｄｏｓとの関係が次式、ｄ≧ｄｉｓ≧ｄｏｓの関係を満足するものでもよい。
【００２４】
これにより、上記隙間Ｓ１、Ｓ２の大きさを上記フィラメント本数ｍ、ｎ本との組み合わせでコントロールすることができ、隙間Ｓ１、Ｓ２を適度にすることでゴム侵入性とフィラメント３、５の偏りを防止してコード断面を安定にすることができる。
【００２５】
本発明において、コアフィラメントの移動量を測定する際のスチールコードにかかる曲げ応力σ（ｋｇｆ／ｍｍ２）が次式、σ＝ｄ・４１３の値となるように設定するのは、スチールコード１が空気入りラジアルタイヤのカーカス材として用いられる時の最も苛酷な条件、例えば低内圧走行（空気圧≒０Ｐａ）でスチールコード、特にコアフィラメントが破断するかしないかの評価条件、すなわち超扁平タイヤで低内圧走行する場合のスチールコードの耐久性の評価条件によるものであり、かかる値は外部からの曲げ入力の大きさと、それによるスチールコードの曲げ変形がストレートな状態でコード中心に位置するコアフィラメントの直径に依存することが大きいことに基づき定められたものである。
【００２６】
かかる応力σ下におけるコアフィラメントの移動量Ｄを、スチールコード断面内において、Ｄ＝（０．０７１４・ｄ＋０．００５７）／０．０１・σ〜（０．０７１４・ｄ−０．００３６）／０．０１・σの範囲となるように設定するのは、以下の理由による。
【００２７】
すなわち、上記のような過酷な曲げ変形に対してスチールコードの耐疲労性を改善する検討を行った結果、曲げ変形を与えたときのコアフィラメントの移動量が耐疲労性に関係していることが判明し、コアフィラメントのその直径に対する移動量を測定し、一方、これらのスチールコードの疲労試験を行い、満足できる耐疲労性領域を求めたところ、上記移動量Ｄで表される範囲内であれば過酷な使用条件下でもスチールコード、特にコアフィラメントの耐疲労性に問題が生起し難く、フィラメント破断を抑制し得ることを見出したものである。
【００２８】
すなわち、この値を超えるとコードに曲げ入力が入力した時にコアフィラメントの動きが大きくなり繰り返し屈曲による疲労破断を生じやすくし、また上記範囲を下まわると曲げ入力が入力した時にコアフィラメントの動きが小さくなって曲げ変形からの応力歪みを回避できなくなり、疲労寿命を低下させる。
【００２９】
なお、コアフィラメント２の移動量を上記範囲内とするためには、シースフィラメント３、５の型付け率をコントロールする他に、シースフィラメント間の隙間Ｓ１、Ｓ２やフィラメント撚り角度（撚りピッチ）を的確にコントロールすることによる。
【００３０】
上記フィラメント３、５の型付け率は９０％以上とし、この値が大きい程コアフィラメント２の移動量に対して良好な傾向を示すが、型付け率を大きくし過ぎるとフィラメント２移動量が大きくなりすぎ挫屈による破断を起こしやすくすると共にコードの撚り性状に不良を来しタイヤ製造工程に支障を生ずるので好ましくない。型付け率の上限は特に限定されないが、１１０％程度、好ましくは１０５％程度がスチールコードの製造の点でも好ましい。
【００３１】
また、スチールコード１内部へのゴムの侵入は８０％以上、好ましくは９０％以上であることが望ましい。そのためにはアウターシース６及びインナーシース４の隣接フィラメントの間にはゴムが侵入するための隙間Ｓ１、Ｓ２を持たせるようにする。このフィラメント相互間の隙間は０．０１ｍｍ以上、好ましくは０．０２ｍｍ以上であるが、隙間を大きくしすぎると、例えば０．０５ｍｍ以上にするとシースフィラメント３、５の配置が偏って、逆にゴム侵入性の低下を招くことになる。なお、ゴムがコアフィラメント２の周囲まで侵入していても、ゴム弾性により上記Ｄの微少範囲でのコアフィラメント２の動きは確保される。
【００３２】
このフィラメントの型付け率とゴムの侵入性、すなわちシースフィラメント間の隙間形成を組み合わせることによりコアフィラメントの移動量を適正にコントロールすることができる。
【００３３】
さらに、撚り方向は、インナーシースとアウターシースとで同一方向とすることで耐フレッチング性を向上することができる。
【００３４】
また、スチールコード１の撚りピッチは、特に限定されるものではないが、好適には最外層のピッチは７ｍｍ〜２０ｍｍにすることが実用的である。何故なら最外層のピッチが７ｍｍ未満ではコード生産性が悪く、一方２０ｍｍを超えると曲げ入力時にコードの膨らみを抑制することが困難となり耐疲労性が急激に低下するからである。
【００３５】
スチールコード１を構成するフィラメントの材質としては、ＪＩＳ Ｇ ３５０２に規定のピアノ線材のうち炭素含有量が０．７０〜０．８５％であり、非金属介在物の少ないものが強度および耐疲労性の点で好ましい。具体的には、ＳＷＲＳ７２Ａ〜ＳＷＲＳ８２Ａが挙げられるが、これよりも炭素含有量の高い鋼材ＳＷＲＳ９２Ａなどを使用することもできる。
【００３６】
また、ゴムとの接着性を向上するために、例えば、銅の比率が６５±３％、めっき付着量が３〜７ｇ／Ｋｇ程度のブラスめっきが施されていることが好ましい。また、フィラメントの耐食性を高めるためにニッケル、コバルトなどの第３金属を少量含むめっき組成であってもよい。
【００３７】
また、上記１＋ｍ＋ｎ構造スチールコードは、コアを１本のフィラメントで構成すること、ラッピングワイヤを省略できることで、フィラメントの加工工数、コードの撚線工数が低減できるので、コードコストメリットが得られ、空気入りラジアルタイヤの材料コストに反映させることができる。
【実施例】
【００３８】
直径５．５ｍｍのＳＷＲＳ８２Ａ相当のスチールコード用線材を、熱処理、乾式伸線、めっき処理および湿式伸線により所定の直径を有するフィラメントとした後、チューブラー式撚線機によって表１に示す所定の１＋ｍ＋ｎ構造のスチールコードを各種製造した。なお、フィラメントの型付けは、フィラメントを撚り合わせる前に複数の型付けピンを備えたピン型型付け装置によって下記の表１に示す型付け率の値となるように行った。
【００３９】
ここで、型付け率とは、図３に示す如く、インナーシースの場合、コアフィラメントの周囲に密着させてシースフィラメントを巻き付けた際のシースフィラメントの外接円直径をＨとし、一方、撚りを解してシースフィラメントのフリー状態での螺旋型付けの外径をｈとし、これらの測定値から次式に従い求めた。型付け率（％）＝（ｈ／Ｈ）×１００。アウターシースの型付け率も同様に求められる。
【００４０】
次いで、得られたスチールコードをゴムに埋設し加硫したスチールコードを試料とし、直線状態にある試料と、コアフィラメント径に応じて規定された曲げ応力σになるような曲率半径で曲げた試料とをそれぞれ金属組織測定用の樹脂に埋め込んだ。その後、樹脂を硬化させスチールコードの断面を鏡面研磨し観察してコアフィラメントの移動量を以下のようにして求めた。
【００４１】
コアフィラメントの移動量の実際の求め方を、図３に基づき説明する。図３の（ａ）には、例として１＋６＋１２構造のスチールコードの断面を、一方、（ｂ）には該コードの曲げたときの断面をそれぞれ示す。ここで、まず、コアフィラメントの中心Ｏをコード軸芯として、そこからインナーシースの各フィラメントの中心までの距離（ＬＡ〜ＬＦ）を測定し、それらの平均値Ｌとして求めた（Ｌ＝（ＬＡ＋ＬＢ＋ＬＣ＋ＬＤ＋ＬＥ＋ＬＦ）／６）。次いで、コアフィラメント径ｄで規定される上記式に基づく曲率半径で曲げたときの、同じくコアフィラメントの中心Ｏからインナーシースの各フィラメントの中心までの距離（Ｌａ〜Ｌｆ）を測定し、その中で最も長い長さＬａから上記の平均値Ｌを引いた値を移動量Ｄ（Ｄ＝Ｌａ−Ｌ）とした。
【００４２】
表２に示すスチールコードのコード内部へのゴム侵入性および耐疲労性は下記のようにして評価した。次に、タイヤサイズ２６５／６０Ｒ２２．５のカーカスに表１に記載のスチールコードを適用したラジアルタイヤを試作し、下記方法によりタイヤ耐久性（ドラム試験）の評価を行った。結果を表２に示す。
【００４３】
［ゴム侵入性］
下記耐疲労性試験の試験片中央部から長さ２５ｃｍのスチールコードを取り出し、コードをシース毎にフィラメントに丁寧に解し、フィラメントに付着しているゴム量をコード５本について顕微鏡で観察し、平均した。付着ゴム量がゼロの場合を０％、ゴムが完全に浸透している場合を１００％として、コード内部のゴム侵入性を総合的に評価し、％表示にて表した。
【００４４】
［耐疲労性］
スチールコードを打ち込み本数１７本／２５ｍｍにて平行配列したものをゴムシートに埋設し、幅２５ｍｍの短冊状の試験片を作製した。試験法はＪＩＳ−Ｌ−１０１７に準拠し、ファイアストン型ベルト疲労試験による。試料への負荷荷重１ｋｇ／コード、プーリー径２５．４ｍｍ、温度３０℃、相対湿度６５％で試験片が破断するまでの屈曲回数を測定した。比較例１の破断屈曲回数を１００として、それぞれ指数表示によって示しており、数値が大きいほど耐疲労性に優れている。
【００４５】
［タイヤ耐久性］
コード打ち込み本数を１７本／２５ｍｍとして、各スチールコードをタイヤ生産用カレンダー装置を用いてゴム引き加工したトッピング反をカーカスプライに適用した、サイズ２６５／６０Ｒ２２．５のラジアルタイヤを試作し、下記条件のドラム試験にて評価した。なお、カーカス以外の各部位には全て共通の部材を使用した。 
ドラム試験条件：表面が平滑な鋼製の直径１７０７ｍｍの回転ドラムを有するドラム試験機により、周辺温度３８±３℃、タイヤ内圧９００ｋＰａ、速度５６ｋｍ／ｈで一定として、ＪＡＴＭＡ規定の最大荷重の６６％で４時間、次ぎに最大荷重の８４％で１６時間、最大荷重の１０１％で２４時間、さらに最大荷重の１１０％で２４時間走行させた後、異常がなければ１２時間毎に最大荷重の１０％ずつ荷重を増加し故障が発生するまで走行させた。故障発生までの走行距離を、比較例１を１００とする指数で示した。指数が大きいほど耐久性に優れることを示す。
【００４６】
【表１】
2008290657.tif 000003
【００４７】
【表２】
2008290657.tif 000004
【００４８】
表２に示すように、各実施例のスチールコードはゴム侵入性、耐疲労性共に良好で、タイヤ耐久性も向上している。これに対して、比較例１は同方向、同ピッチ撚り（コンパクト撚り）のため、ゴム侵入性が劣り、タイヤ耐久性は向上するが実施例には及ばない。比較例２はインナーシースの型付け率が小さく、コアフィラメントの移動量が確保できず、比較例１と同程度の結果となり、比較例３はインナーシースの型付け率が大きすぎるため、カレンダー工程でコード乱れが発生しタイヤ製造ができなかった。比較例４はコアフィラメント径が０．２３ｍｍを超えるためコアのフィラメント破断が先行して発生し、耐疲労性、タイヤ耐久性が劣り、比較例５はシースフィラメント径が太く、シースフィラメント間に隙間が確保できずゴム侵入性に劣り、タイヤ耐久性の向上も少ない結果となった。
【産業上の利用可能性】
【００４９】
以上説明したように、本発明の空気入りラジアルタイヤは、トラックやバス、ライトトラック、建設用車両などの大型車両用に好適である。
【図面の簡単な説明】
【００５０】
【図１】トラック・バス用空気入りラジアルタイヤの半断面図である。
【図２】実施形態の１＋６＋１２構造スチールコードの断面図である。
【図３】コアフィラメントの移動量を説明するコードの断面図である。
【図４】フィラメント型付け率の説明図である。
【図５】比較例の１＋１８構造スチールコードの断面図である。
【図６】従来例の３＋９＋１５＋Ｗ構造スチールコードの断面図である。
【符号の説明】
【００５１】
Ｔ……大型車両用空気入りラジアルタイヤ
１……スチールコード
２……コアフィラメント
ｄ……コアフィラメント径
Ｄ……コアフィラメントの移動量
【図１】
2008290657.tif 000005
【図２】
2008290657.tif 000006
【図３】
2008290657.tif 000007
【図４】
2008290657.tif 000008
【図５】
2008290657.tif 000009
【図６】
2008290657.tif 000010